(57)【要約】【課題】画質及び耐久性に優れる放射線画像検出装置を提供する。【解決手段】放射線画像検出装置１は、放射線露光によって蛍光を発する蛍光物質を含有した蛍光体１０と、前記蛍光体の放射線入射側に隣設されて該蛍光体によって支持され、前記蛍光体に生じた蛍光を検出する薄膜型のセンサ部１１と、前記センサ部の前記蛍光体側とは反対側の裏面の少なくとも一部を覆い、前記センサ部への湿気の浸潤を抑制する防湿部１２と、を備える。【選択図】図１
2012177623.tif 000002
【特許請求の範囲】
【請求項１】
放射線露光によって蛍光を発する蛍光物質を含有した蛍光体と、
前記蛍光体の放射線入射側に隣設されて該蛍光体によって支持され、前記蛍光体に生じた蛍光を検出する薄膜型のセンサ部と、
前記センサ部の前記蛍光体側とは反対側の裏面の少なくとも一部を覆い、前記センサ部への湿気の浸潤を抑制する防湿部と、
を備える放射線画像検出装置。
【請求項２】
請求項１に記載の放射線画像検出装置であって、
前記防湿部は、前記センサ部の有効撮像領域に重なる前記蛍光体の中央部を覆っている放射線画像検出装置。
【請求項３】
請求項１又は２に記載された放射線画像検出装置であって、
前記防湿部は、６０ｋｅＶのＸ線に対する吸収能に関して、アルミニウム当量１．８ｍｍ未満である放射線画像検出装置。
【請求項４】
請求項１〜３のいずれか一項に記載の放射線画像検出装置であって、
前記防湿部は、前記センサ部の裏面に接する非透湿層と、前記非透湿層の上に形成された吸湿層と、を含む放射線画像検出装置。
【請求項５】
請求項４に記載の放射線画像検出装置であって、
前記非透湿層は、前記光検出部の前記裏面全体を覆う放射線画像検出装置。
【請求項６】
請求項５に記載の放射線画像検出装置であって、
前記非透湿層は、前記蛍光に対して反射性を有する放射線画像検出装置。
【請求項７】
請求項１〜６のいずれか一項に記載の放射線画像検出装置であって、
前記防湿部と前記センサ部との間に空気層が設けられている放射線画像検出装置。
【請求項８】
請求項１〜７のいずれか一項に記載の放射線画像検出装置であって、
前記蛍光体と前記センサ部と前記防湿部とが一体化されてなる積層体を収納する筐体を備え、
前記積層体は、被検体が載置される前記筐体の天板の裏面に前記防湿部を密接させて設けられており、
前記防湿部は、ガラス材料よりも高い熱伝導率を有する放射線画像検出装置。
【請求項９】
請求項１〜８のいずれか一項に記載の放射線画像検出装置であって、
前記防湿部は、表面多孔質である放射線画像検出装置。
【請求項１０】
請求項１〜９のいずれか一項に記載の放射線画像検出装置であって、
前記防湿部は、アルミナ又はシリカゲルによって形成されている放射線画像検出装置。
【請求項１１】
請求項１に記載された放射線画像検出装置の製造方法であって、
前記蛍光体と、前記防湿部及び前記センサ部がこの順に基板上に設けられたセンサパネルと、を貼り合わせ、
前記基板を剥離する放射線画像検出装置の製造方法。
【請求項１２】
請求項１に記載された放射線画像検出装置の製造方法であって、
前記蛍光体と、前記センサ部が基板上に設けられたセンサパネルと、を貼り合わせ、
前記基板を剥離し、
前記基板が剥離されて露呈した前記センサ部の表面に、前記防湿部を形成する放射線画像検出装置の製造方法。
【請求項１３】
請求項１１又は請求項１２に記載の放射線画像検出装置の製造方法であって、
前記防湿部は、前記センサパネルから剥離された前記基板よりも放射線吸収量が小さい放射線画像検出装置の製造方法。
【請求項１４】
請求項１３に記載の放射線画像検出装置の製造方法であって、
前記防湿部は、６０ｋｅＶのＸ線に対する吸収能に関して、アルミニウム当量１．８ｍｍ未満である放射線画像検出装置の製造方法。
【発明の詳細な説明】
【技術分野】
【０００１】
本発明は、放射線画像検出装置、及び放射線画像検出装置の製造方法に関する。
【背景技術】
【０００２】
近年、放射線像を検出してデジタル画像データを生成するＦＰＤ（Flat Panel Detector）を用いた放射線画像検出装置が実用化されており、従来のイメージングプレートに比べて即時に画像を確認できるといった理由から急速に普及が進んでいる。この放射線画像検出装置には種々の方式のものがあり、その一つとして、間接変換方式のものが知られている。
【０００３】
間接変換方式の放射線画像検出装置は、放射線露光によって蛍光を発するＣｓＩ（ヨウ化セシウム）などの蛍光物質によって形成されたシンチレータ（蛍光体）と、薄膜型の複数の光電変換素子及びスイッチ素子が基板上に２次元状に配設されたセンサパネルとを備えている。被写体を透過した放射線は、放射線画像変換パネルのシンチレータによって光に変換され、シンチレータの蛍光は、センサパネルの光電変換素子によって電気信号に変換される。
【０００４】
そして、間接変換方式の放射線画像検出装置において、放射線をセンサパネル側から入射させるようにした、いわゆる表面読取型（ISS：Irradiation Side Sampling）の放射線画像検出装置も提案されている（例えば、特許文献１参照）。この放射線画像検出装置によれば、シンチレータのセンサパネル近傍における蛍光の発生量が多くなり、感度の向上が図られる。それにより、放射線画像の検出に必要となる露光量を低減し、被写体の被曝量を低減することができる。
【０００５】
また、気相堆積法によってＣｓＩなどの蛍光物質の結晶を柱状に成長させてなる柱状結晶の群によってシンチレータを形成する技術も知られている（例えば、特許文献２参照）。気相堆積法によって形成される柱状結晶は、結合剤等の不純物を含まず、また、そこで発生した蛍光を結晶の成長方向に導光する光ガイド効果を有しており、蛍光の拡散を抑制する。それにより、放射線画像検出装置の感度の向上が図られると共に、画像の鮮鋭度の向上が図られる。
【０００６】
ここで、ＩＳＳ型の放射線画像検出装置において、放射線は、センサパネルの基板を透過してシンチレータに入射する。センサパネルの基板としては典型的にはガラスが用いられるが、ガラスは少なからず放射線を吸収する。そのため、シンチレータに入射する放射線の減衰が懸念される。そこで、特許文献１に記載された放射線画像検出装置においては、センサパネルの基板として、ガラスよりも放射線吸収能の低い樹脂のシートが用いられ、或いは、ガラスであっても数百μｍ程度の極薄いものが用いられている。
【先行技術文献】
【特許文献】
【０００７】
【特許文献１】特開平７−２７８６４号公報
【特許文献２】特開２０１１−０１７６８３号公報
【発明の概要】
【発明が解決しようとする課題】
【０００８】
センサパネルの基板を除去すれば、シンチレータに入射する放射線の減衰を一層抑制することができる。しかしながら、基板が剥離されると、基板による防湿効果がなくなる。それにより、湿気が光電変換素子やスイッチ素子を形成する薄膜に浸潤し、光電変換素子やスイッチ素子が劣化する虞がある。
【０００９】
そして、湿気が光電変換素子やスイッチ素子を形成する薄膜を透過してシンチレータに浸潤する可能性もある。シンチレータを形成するＣｓＩは潮解性を有しており、吸湿によってシンチレータの特性が悪化する。例えば、ＣｓＩの柱状結晶の群によって形成されたシンチレータにおいては、吸湿によって柱状結晶構造が崩れ、上記の光ガイド効果が失われ、画像の鮮鋭度が低下する。
【００１０】
更に、基板がある場合には、湿気の浸潤によるシンチレータの潮解は周縁部から進行するが、基板が剥離されることによって、シンチレータへの湿気の浸潤はシンチレータの全面に亘り、センサパネルの有効撮像領域に重なるシンチレータの中央部から潮解が進行する可能性がある。シンチレータの中央部は放射線画像検出に主として用いられ、放射線画像に基づく診断確度を維持するため、シンチレータの交換が頻繁に必要となる虞がある。
【００１１】
本発明は、上述した事情に鑑みなされたものであり、画質及び耐久性に優れる放射線画像検出装置を提供することを目的とする。
【課題を解決するための手段】
【００１２】
（１）  放射線露光によって蛍光を発する蛍光物質を含有した蛍光体と、前記蛍光体の放射線入射側に隣設されて該蛍光体によって支持され、前記蛍光体に生じた蛍光を検出する薄膜型のセンサ部と、前記センサ部の前記蛍光体側とは反対側の裏面の少なくとも一部を覆い、前記センサ部への湿気の浸潤を抑制する防湿部と、を備える放射線画像検出装置。
（２）  上記（１）の放射線画像検出装置の製造方法であって、前記蛍光体と、前記耐湿部及び前記光検出部がこの順に基板上に設けられたセンサパネルと、を貼り合わせ、前記基板を剥離する放射線画像検出装置の製造方法。
（３）  上記（１）の放射線画像検出装置の製造方法であって、前記蛍光体と、前記光検出部が基板上に設けられたセンサパネルと、を貼り合わせ、前記基板を剥離し、前記基板が剥離されて露呈した前記光検出部の表面に、前記耐湿部を形成する放射線画像検出装置の製造方法。
【発明の効果】
【００１３】
本発明によれば、薄膜型のセンサ部は、それを支持するための基板が剥離されることによって蛍光体に支持されており、基板による放射線の吸収がないため、シンチレータに入射する放射線の減衰が防止される。それにより、放射線画像検出装置の感度を向上させることができる。そして、基板が剥離されることによって露呈したセンサ部の裏面に防湿部が設けられており、湿気によるセンサ部及び蛍光体の劣化が抑制される。それにより、画質及び耐久性を向上させることができる。
【図面の簡単な説明】
【００１４】
【図１】本発明の実施形態を説明するための、放射線画像検出装置の一例の構成を模式的に示す図である。
【図２】図１の放射線画像検出装置の検出部の構成を模式的に示す図である。
【図３】図２の検出部の蛍光体の構成を模式的に示す図である。
【図４】図３の蛍光体のIV‐IV断面を示す図である。
【図５】図３の蛍光体のV‐V断面を示す図である
【図６】図２の検出部のセンサ部の構成を模式的に示す図である。
【図７】図２の検出部の変形例の構成を模式的に示す図である。
【発明を実施するための形態】
【００１５】
図１は、本発明の実施形態を説明するための、放射線画像検出装置の一例の構成を示し、図２は、す。
【００１６】
図１に示す放射線画像検出装置１は、可搬型の放射線画像検出装置（以下、カセッテという）である。このカセッテ１は、放射線像を検出する検出部２と、検出部２の動作を制御すると共に検出部２によって検出された放射線像に基づく画像を生成する制御部３と、検出部２及び制御部３を収納する筐体４とを備えている。
【００１７】
筐体４において、検出部２に重なる天板５には、被検体（例えば患者の撮影対象部位）が載置され、被検体に向けて照射された放射線は、天板５を透過して検出部２に入射する。そのため、天板５には、放射線吸収能の低い材料が用いられ、典型的には炭素繊維強化プラスチックやアルミニウムが用いられている。
【００１８】
検出部２は、放射線露光によって蛍光を発するシンチレータ（蛍光体）１０と、シンチレータ１０に生じた蛍光を検出するセンサ部１１と、センサ部１１への湿気の浸潤を抑制する防湿部１２とを備えている。
【００１９】
シンチレータ１０は、センサ部１１とは別に構成され、支持体１３上に形成されている。そして、シンチレータ１０は、センサ部１１との間に両者を光学的に結合させる樹脂層１４を介在させ、支持体１３とは反対側の面をセンサ部１１に貼り合わされている。
【００２０】
防湿部１２は、シンチレータ１０が貼り合わされたセンサ部１１の、シンチレータ１０とは反対側の面に重ねられている。
【００２１】
以上のように支持体１３、シンチレータ１０、センサ部１１、防湿部１２が重ね合わされて構成された検出部２は、保護膜１５によって一体に封止されている。防湿部１２は、保護膜１５による封止に伴ってセンサ部１１に押し当てられている。保護膜１５としては、例えば、ＣＶＤ法により成膜されるパリレン膜を好適に用いることができる。
【００２２】
そして、保護膜１５によって封止された検出部２は、天板５との間に接着層１６を介在させ、防湿部１２側の面を天板５に貼り合わされている。
【００２３】
本例のカセッテ１は、ＩＳＳ型の放射線画像検出装置であり、検出部２に入射した放射線は、防湿部１２及びセンサ部１１を透過してシンチレータ１０に入射する。放射線が入射したシンチレータ１０において蛍光が発生し、ここで発生した蛍光がセンサ部１１によって検出される。蛍光を多く発生させるシンチレータ１０の放射線入射側がセンサ部１１に隣設されるため、感度が向上する。
【００２４】
図２は、カセッテ１の検出部２の構成を示し、図３は、検出部２のシンチレータ１０の構成を模式的に示す。
【００２５】
シンチレータ１０を形成する蛍光物質には、例えば、ＣｓＩ：Ｔｌ（タリウム賦活ヨウ化セシウム）、ＮａＩ：Ｔｌ（タリウム賦活ヨウ化ナトリウム）、ＣｓＩ：Ｎａ（ナトリウム賦活ヨウ化セシウム）、等を用いることができ、なかでも、発光スペクトルがａ−Ｓｉフォトダイオードの分光感度の極大値（５５０ｎｍ付近）と適合する点で、ＣｓＩ：Ｔｌが好ましい。
【００２６】
シンチレータ１０は、支持体１３とは反対側に設けられた柱状部３４と、支持体１３側に設けられた非柱状部３６とで構成されている。柱状部３４及び非柱状部３６は、詳細は後述するが、気相堆積法によって支持体１３上で層状に重なって連続的に形成されている。なお、柱状部３４及び非柱状部３６は同じ蛍光物質により形成されるが、Ｔｌ等の賦活剤の添加量は異なっていてもよい。
【００２７】
柱状部３４は、上記の蛍光物質の結晶が柱状に成長してなる柱状結晶３５の群によって形成されている。なお、近隣の複数の柱状結晶が結合して一つの柱状結晶を形成する場合もある。隣り合う柱状結晶３５の間には空隙が置かれ、柱状結晶３５は互いに独立して存在する。
【００２８】
非柱状部３６は、蛍光物質の比較的小さい結晶の群によって形成されている。なお、非柱状部３６には、上記の蛍光物質の非晶質体が含まれる場合もある。非柱状部３６においては、結晶同士が不規則に結合したり重なり合ったりするため、結晶間に明確な空隙は生じ難い。
【００２９】
シンチレータ１０は、支持体１３とは反対側の面、即ち柱状部３４の各柱状結晶の先端側の面をセンサ部１１に貼り合わされている。従って、シンチレータ１０の放射線入射側には、柱状結晶３５の群からなる柱状部３４が配置される。
【００３０】
柱状結晶３５に発生した蛍光は、柱状結晶３５とその周囲の間隙（空気）との屈折率差に起因して柱状結晶３５内で全反射を繰り返すことで拡散を抑制され、センサ部１１に導光される。それにより、画像の鮮鋭度が向上する。
【００３１】
そして、柱状結晶３５に発生した蛍光のうち、センサ部１１とは反対側、即ち支持体１３側に向かう蛍光については、非柱状部３６においてセンサ部１１側に向けて反射される。それにより、蛍光の利用効率が高まり、感度が向上する。
【００３２】
また、柱状結晶３５は、その成長初期においては比較的細く、結晶の成長が進むにつれて太くなる。柱状結晶３５の基端側にあたる柱状部３４の支持体１３側の領域においては、細径の柱状結晶３５が林立し、比較的大きい空隙が結晶の成長方向に多数延在しており、空隙率が大きい。一方の非柱状部３６は、比較的小さい結晶若しくはその凝集体によって形成され、柱状部３４の支持体１３側領域に比べて緻密であり、空隙率は小さい。支持体１３と柱状部３４との間に非柱状部３６が介在することにより、支持体１３とシンチレータ１０との密着性が向上し、シンチレータ１０が支持体１３から剥離することが防止される。
【００３３】
図４は、シンチレータ１０の図３におけるIV‐IV断面を示す電子顕微鏡写真である。
【００３４】
図４に明らかなように、柱状部３４においては、柱状結晶３５が結晶の成長方向に対しほぼ均一な断面径を示し、かつ、柱状結晶３５の周囲に間隙を有し、柱状結晶３５が互いに独立して存在することがわかる。柱状結晶３５の結晶径（柱径）は、光ガイド効果、機械的強度、そして画素欠陥防止の観点から、２μｍ以上８μｍ以下であることが好ましい。柱径が小さすぎると、柱状結晶３５の機械的強度が不足し、衝撃等により損傷する懸念があり、柱径が大きすぎると、画素毎の柱状結晶３５の数が少なくなり、結晶にクラックが生じた際にその画素が欠陥となる確率が高くなる懸念がある。
【００３５】
ここで、柱径は、柱状結晶３５の成長方向上面から観察した結晶の最大径を示す。具体的な測定方法としては、柱状結晶３５の成長方向上面からＳＥＭ（走査型電子顕微鏡）で観察することで柱径を測定する。柱状結晶３５が１００本から２００本観察できる倍率（約２０００倍程度）で観察し、１撮影に含まれる結晶全てに対し、柱径の最大値を測定して平均した値を採用している。柱径（μｍ）は小数点以下２桁まで読み、平均値をＪＩＳ  Ｚ  ８４０１に従い小数点以下２桁目を丸めた値とする。
【００３６】
図５は、シンチレータ１０の図３におけるV‐V断面を示す電子顕微鏡写真である。
【００３７】
図５に明らかなように、非柱状部３６においては、結晶同士が不規則に結合したり重なり合ったりして結晶間の明確な空隙は、柱状部３４ほどは認めらない。非柱状部３６を形成する結晶の径は、密着性及び光反射の観点から、０．５μｍ以上７．０μｍ以下であることが好ましい。結晶径が小さすぎると、空隙が０に近づき、光反射の機能が低下する懸念があり、結晶径が大きすぎると、平坦性が低下し、支持体１３との密着性が低下する懸念がある。また、非柱状部３６を形成する結晶の形状は、光反射の観点から、略球状であることが好ましい。
【００３８】
ここで、結晶同士が結合している場合の結晶径の測定は、隣接する結晶間に生じる窪み（凹）同士を結んだ線を結晶間の境界と見なし、結合した結晶同士を最小多角形となるように分離して柱径及び柱径に対応する結晶径を測定し、柱状部３４における結晶径と同様にして平均値をとり、その値を採用する。
【００３９】
また、柱状部３４の厚みは、放射線のエネルギーにもよるが、柱状部３４における十分な放射線吸収及び画像の鮮鋭度の観点から、２００μｍ以上７００μｍ以下であることが好ましい。柱状部３４の厚みが小さすぎると、放射線を十分に吸収することができず、感度が低下する虞があり、厚みが大きすぎると光拡散が生じ、柱状結晶の光ガイド効果によっても画像の鮮鋭度が低下する懸念がある。
【００４０】
非柱状部３６の厚みは、支持体１３との密着性及び光反射の観点から、５μｍ以上１２５μｍ以下であることが好ましい。非柱状部３６の厚みが小さすぎると、支持体１３との十分な密着性が得られない虞があり、また厚みが大きすぎると、非柱状部３６における蛍光の寄与、及び非柱状部３６での光反射による拡散が増大し、画像の鮮鋭度が低下する懸念がある。
【００４１】
支持体１３としては、その上にシンチレータ１０を形成することができる限りにおいて特に限定されないが、例えば、カーボン板、ＣＦＲＰ（ｃａｒｂｏｎ  ｆｉｂｅｒ  ｒｅｉｎｆｏｒｃｅｄ  ｐｌａｓｔｉｃ）、ガラス板、石英基板、サファイア基板、鉄、スズ、クロム、アルミニウムなどから選択される金属シート、等を用いることができる。なかでも、シンチレータ１０の各柱状結晶に発生した蛍光に対して反射性を有するアルミニウムやアルミニウム合金の金属シートを好適に用いることができる。
【００４２】
支持体１３にアルミニウムやアルミニウム合金の金属シートを用いた場合に、柱状結晶３５に発生した蛍光のうち、センサ部１１とは反対側、即ち支持体１３側に向かう蛍光をセンサ部１１側に向けて反射させることができる。それにより、蛍光の利用効率が高まり、感度が向上する。なお、アルミニウムやアルミニウム合金の金属シート以外のカーボン板等であっても、シンチレータ１０が形成される表面にアルミニウムやアルミニウム合金の被膜が形成されたものであれば、同様の効果を奏する。
【００４３】
また、シンチレータ１０を形成するＣｓＩは、温度上昇によって感度が低下する傾向にある。本例のカセッテ１は、上記の通りＩＳＳ型であり、その場合に制御部３は、典型的には支持体１３の裏側に配置され、制御部３に発生した熱は支持体１３に伝達される。支持体１３にアルミニウムやアルミニウム合金の金属シートを用いた場合に、これらは熱伝導率に優れ、制御部３から伝達された熱を速やかに拡散させることができるので、シンチレータ１０の局所的な温度上昇、それに起因する局所的な感度低下を防止することができる。それにより、画像ムラが発生することを防止することができる。
【００４４】
シンチレータ１０の非柱状部３６及び柱状部３４は、例えば気相堆積法によって、支持体１３上にこの順に連続して一体に形成される。具体的には、真空度０．０１〜１０Ｐａの環境下で、ＣｓＩ：Ｔｌを抵抗加熱式のるつぼに通電するなどの手段で加熱して気化させ、支持体１３の温度を室温（２０℃）〜３００℃としてＣｓＩ：Ｔｌを支持体１３上に堆積させる。
【００４５】
支持体１３上にＣｓＩ：Ｔｌの結晶相を形成する際、当初は直径の比較的小さい結晶を堆積させて非柱状部３６を形成する。そして、真空度及び支持体１３の温度の少なくとも一方の条件を変更し、非柱状部３６を形成した後に連続して柱状部３４を形成する。具体的には、真空度を上げる、及び／又は支持体１３の温度を高くすることによって、柱状結晶３５の群を成長させる。
【００４６】
以上によりシンチレータ１０を効率よく、容易に製造することができる。また、この製造方法によれば、真空度や支持体温度を制御することで、簡易に種々の仕様のシンチレータを設計通りに製造することができるという利点をも有する。
【００４７】
次に、図２及び図６を参照して、センサ部１１について説明する。図６は、センサ部１１の構成を示す。
【００４８】
センサ部１１は、複数の光電変換素子２６、及び光電変換素子２６の各々に生じた電荷を読み出すための薄膜トランジスタ（ＴＦＴ：Thin Film Transistor）からなる複数のスイッチ素子２８を有している。光電変換素子２６は、薄膜型の素子であり、シンチレータ１０の蛍光を受光することによって電荷を生成する光導電層２０は、無機若しくは有機の光電変換材料からなる薄膜によって形成されている。これらの光電変換素子２６及びスイッチ素子２８は、２次元状に配列されている。
【００４９】
なお、図示の例において、光電変換素子２６のアレイと、スイッチ素子２８のアレイとは互いに異なる層に形成されており、シンチレータ１０側に光電変換素子２６のアレイが配置されている。なお、光電変換素子２６のアレイとスイッチ素子２８のアレイとが一つの同じ層に形成されていてもよいし、シンチレータ１０側から、スイッチ素子２８のアレイ、光電変換素子２６のアレイの順に形成されていてもよいが、図示の例のように、光電変換素子２６のアレイとスイッチ素子２８のアレイとが、互いに異なる層に形成されていることによって、各光電変換素子２６のサイズを大きくすることができ、また、シンチレータ側から、光電変換素子２６のアレイ、スイッチ素子２８のアレイの順に形成されていることによって、光電変換素子２６を、シンチレータ１０により近接して配置することができる。それにより、感度が向上する。
【００５０】
光電変換素子２６のアレイ上には、これらの光電変換素子２６を覆い、その表面を平坦化するための平坦化層２３が形成されており、更に、シンチレータ１０とセンサ部１１とを貼り合わせるための接着層２５が平坦化層２３上に形成されている。平坦化層２３及び接着層２５が上記の樹脂層１４を構成する。樹脂層１４の厚みは、感度、及び画像の鮮鋭度の観点から、５０μｍ以下であることが好ましく、５μｍ〜３０μｍであることがより好ましい。
【００５１】
光電変換素子２６は、シンチレータ１０の蛍光を受光することによって電荷を生成する光導電層２０と、この光導電層２０の表裏面に設けられた一対の電極とで構成されている。光導電層２０のシンチレータ１０側の面に設けられた電極２２は、光導電層２０にバイアス電圧を印加するためのバイアス電極であり、反対側の面に設けられた電極２４は、光導電層２０で生成された電荷を収集する電荷収集電極である。光電変換素子２６の電荷収集電極２４は、対応するスイッチ素子２８に接続されている。各電荷収集電極２４に収集された電荷は、スイッチ素子２８を介して読み出される。
【００５２】
スイッチ素子２８のアレイが形成されている層には、一方向（行方向）に延設され各スイッチ素子２８をオン／オフさせるための複数本のゲート線３０と、ゲート線３０と直交する方向（列方向）に延設されオン状態のスイッチ素子２８を介して電荷を読み出すための複数の信号線（データ線）３２が設けられている。そして、センサ部１１の周縁部には、個々のゲート線３０及び個々の信号線３２が接続された接続端子部３８が配置されている。この接続端子部３８は、図２に示すように、接続回路３９を介して制御部３（図１参照）に設けられた回路基板（図示せず）に接続される。この回路基板は、ゲートドライバ、及び信号処理部を有する。
【００５３】
スイッチ素子２８は、ゲートドライバからゲート線３０を介して供給される信号により行単位で順にオン状態とされる。そして、オン状態とされたスイッチ素子２８によって読み出された電荷は、電荷信号として信号線３２を伝送されて信号処理部に入力される。これにより、電荷が行単位で順に読み出され、上記の信号処理部において電気信号に変換され、デジタル画像データが生成される。
【００５４】
以上の構成を有するセンサ部１１において、光電変換素子２６及びスイッチ素子２８のアレイは、例えばガラス基板などの絶縁性基板上に、公知の成膜技術を用いて形成される。そして、絶縁性基板上に光電変換素子２６及びスイッチ素子２８のアレイが形成されてなるセンサパネルは、接着層２５を介してシンチレータ１０に貼り合わされる。
【００５５】
そして、シンチレータ１０に貼り合わされた上記のセンサパネルから絶縁性基板が剥離され、シンチレータ１０には、センサ部１１を構成する光電変換素子２６及びスイッチ素子２８のアレイが残される。これら薄膜型の光電変換素子２６及びスイッチ素子２８のアレイは、絶縁性基板が剥離された後は、シンチレータ１０によって支持される。なお、絶縁性基板上に適宜な剥離層を形成しておき、その上に光電変換素子２６及びスイッチ素子２８のアレイを形成して上記のセンサパネルを構成しておくことによって、絶縁性基板を容易に剥離することができる。
【００５６】
次に、図２を参照して、防湿部１２について説明する。
【００５７】
防湿部１２は、絶縁性を有する吸湿材によって形成され、少なくともセンサ部１１の裏面の中央部を含む領域を覆うように設けられ、図示の例においては、センサ部１１の裏面全体を覆うように設けられている。防湿部１２が、少なくともセンサ部１１の裏面の中央部を含む領域を覆うように設けられることによって、放射線画像検出に主として用いられるシンチレータ１０の中央部への湿気の浸潤を抑制し、シンチレータ１０の中央部から潮解が進行することを防止することができる。
【００５８】
なお、本例のカセッテ１は、上述の通りＩＳＳ型の放射線画像検出装置であり、検出部２に入射した放射線は、防湿部１２及びセンサ部１１を透過してシンチレータ１０に入射する。シンチレータ１０に到達するまでの放射線の減衰を低減するために、防湿部１２の放射線吸収量は低い程好ましく、少なくともセンサ部１１を形成する際に用いられ、剥離された上記の絶縁性基板の吸収量よりも低い。防湿部１２は、ＪＩＳ  Ｚ  ９４０５：１９９８ガイドに規定される筐体４の天板５の吸収能と同様に、６０ｋｅＶのＸ線の吸収能に関してアルミニウム当量が１．８ｍｍ未満であることが好ましい。なお、アルミニウム当量は、ＪＩＳ  Ｈ  ４０００  Ｎｏ．１１００に規定されたアルミニウムを９９％以上含むアルミ板を使用するものとし、Ｘ線源から５００ｍｍの所にアルミ板ないし防湿部１２を置いて、Ｘ線源から１０００ｍｍの所に置かれた線量計によって計測される線量に基づいて定めるものとする。
【００５９】
また、シンチレータ１０を形成するＣｓＩは、上述の通り温度上昇によって感度が低下する傾向にあり、センサ部１１の光電変換素子２６も温度依存性を有する。天板５に載置された被検体（例えば患者の撮影対象部位）の熱は、天板５及び接着層１６を介して防湿部１２に伝達される。そこで、防湿部１２は、例えば上記の絶縁性基板として用いられるガラス材料よりも高い熱伝導性を有することが好ましい。それによれば、防湿部１２に伝達された熱を速やかに拡散させることができる。それにより、シンチレータ１０やセンサ部１１の局所的な温度上昇、それに起因するシンチレータ１０の局所的な感度低下やセンサ部１１の局所的な温度ドリフトを防止することができ、画像ムラが発生することを防止することができる。更に、防湿部１２は、表面多孔質であることが好ましい。それによれば、天板５からの熱伝達が抑制され、シンチレータ１０やセンサ部１１の温度上昇を抑制することができる。
【００６０】
また、医療用途においてはカセッテ１の表面がアルコール洗浄されるが、アルコールが筐体４内に浸入した場合に、センサ部１１やシンチレータ１０の劣化が懸念されるので、防湿部１２は、アルコールに対する乾燥効果を有することが好ましい。
【００６１】
放射線吸収能、高熱伝導性、断熱性、そして、アルコールに対する乾燥効果の観点から、防湿部１２を形成する吸湿材としては、例えばアルミナやシリカゲルなどを好適に用いることができる。
【００６２】
また、本例において、防湿部１２は、保護膜１５による封止に伴ってセンサ部１１に押し当てられている。それにより、防湿部１２とセンサ部１１との間に僅かに空気層が設けられる。空気層があることによって、空気との屈折率差に起因するセンサ部１１の防湿部１２側の面における反射率を高めることができ、光電変換素子２６によって光電変換されることなくセンサ部１１を一旦は透過したシンチレータ１０の蛍光を、再び光電変換素子２６に戻すことができる。それにより、感度が向上する。
【００６３】
以上、説明したように、薄膜型のセンサ部１１は、それを支持するための絶縁性基板が剥離されることによってシンチレータ１０に支持されており、絶縁性基板による放射線の吸収がないため、シンチレータ１０に入射する放射線の減衰が防止される。それにより、カセッテ１の感度の向上が図られる。そして、絶縁性基板が剥離されることによって露呈したセンサ部１１の裏面に防湿部１２が設けられており、湿気によるセンサ部１１及びシンチレータ１０の劣化が抑制される。それにより、画質及び耐久性の向上が図られる。
【００６４】
図７は、検出部２の変形例を示す。
【００６５】
図７に示す検出部２において、防湿部１２は、非透湿層４０と、吸湿層４１との２層によって形成されている。保護膜１５による封止に伴ってセンサ部１１に押し当てられる側に非透湿層４０が配置されており、接着層１６を介して天板５に貼り合わせられる側に吸湿層４１が配置されている。
【００６６】
非透湿層４０は、少なくともセンサ部１１の裏面の中央部を含む領域を覆うように設けられ、好ましくは、図示の例のように、センサ部１１の裏面全体を覆うように設けられる。非透湿層４０が、少なくともセンサ部１１の裏面の中央部を含む領域を覆うように設けられることにより、放射線画像検出に主として用いられるシンチレータ１０の中央部への湿気の浸潤を抑制し、シンチレータ１０の中央部から潮解が進行することを防止することができる。
【００６７】
吸湿層４１は、非透湿層４０上に適宜分散して設けられセンサ部１１の裏面を部分的に覆うように設けられていてもよいが、好ましくは、図示の例のように、センサ部１１の裏面を全体に亘って覆うように設けられる。
【００６８】
吸湿層４１に捕集された湿気が、環境の変化によって吸湿層４１から僅かに放出される場合もあり、吸湿層４１とセンサ部１１とが接していると、放出された湿気が直ちにセンサ部１１に浸潤することとなるが、吸湿層４１とセンサ部１１との間に非透湿層４０を設けることによって、センサ部１１への湿気の浸潤をより確実に防止することができる。
【００６９】
非透湿層４０としては、防湿性に優れ、かつシンチレータ１０の蛍光に対して反射性を有することが好ましく、例えばＡｌや、Ｍｇ、Ｃｒ、Ｚｒ、Ｔｉ、Ｍｎから選ばれる元素を含むＡｌ合金といった金属の金属箔や金属蒸着フィルムを好適に用いることができ、それらの表面には強固な酸化被膜が形成され、絶縁性を呈する。センサ部１１に接する非透湿層４０が反射性を有していることにより、光電変換素子２６によって光電変換されることなくセンサ部１１を一旦は透過したシンチレータ１０の蛍光を、再び光電変換素子２６に戻すことができる。それにより、感度が向上する。
【００７０】
上述した放射線画像検出装置は、放射線画像を高感度、高精細に検出しうるため、低放射線照射量で鮮鋭な画像を検出することを要求される、マンモグラフィなどの医療診断用のＸ線撮影装置をはじめ、様々な装置に組み込んで使用することができる。例えば、工業用のＸ線撮影装置として非破壊検査に用いたり、或いは、電磁波以外の粒子線（α線、β線、γ線）の検出装置として用いたりすることができ、その応用範囲は広い。
【００７１】
以下、センサ部１１を構成する各要素に用いることのできる材料について説明する。
【００７２】
［光電変換素子］
上述した光電変換素子２６の光導電層２０（図１参照）としては、例えばアモルファスシリコン等の無機半導体材料が用いられることが多いが、例えば特開２００９−３２８５４号公報に記載された有機光電変換（ＯＰＣ；Organic photoelectric conversion）材料も用いることができる。このＯＰＣ材料により形成された膜（以下、ＯＰＣ膜という）を光導電層２０として使用できる。ＯＰＣ膜は、有機光電変換材料を含み、蛍光体層から発せられた光を吸収し、吸収した光に応じた電荷を発生する。このように有機光電変換材料を含むＯＰＣ膜であれば、可視域にシャープな吸収スペクトルを持ち、蛍光体層による発光以外の電磁波がＯＰＣ膜に吸収されることがほとんどなく、Ｘ線等の放射線がＯＰＣ膜で吸収されることによって発生するノイズを効果的に抑制することができる。
【００７３】
ＯＰＣ膜を構成する有機光電変換材料は、蛍光体層で発光した光を最も効率良く吸収するために、その吸収ピーク波長が、蛍光体層の発光ピーク波長と近いほど好ましい。有機光電変換材料の吸収ピーク波長と蛍光体層の発光ピーク波長とが一致することが理想的であるが、双方の差が小さければ蛍光体層から発された光を十分に吸収することが可能である。具体的には、有機光電変換材料の吸収ピーク波長と、蛍光体層の放射線に対する発光ピーク波長との差が、１０ｎｍ以内であることが好ましく、５ｎｍ以内であることがより好ましい。
【００７４】
このような条件を満たすことが可能な有機光電変換材料としては、例えば、アリーリデン系有機化合物、キナクリドン系有機化合物、及びフタロシアニン系有機化合物が挙げられる。例えばキナクリドンの可視域における吸収ピーク波長は５６０ｎｍであるため、有機光電変換材料としてキナクリドンを用い、蛍光体層の材料としてＣｓＩ（Ｔｌ）を用いれば、上記ピーク波長の差を５ｎｍ以内にすることが可能となり、ＯＰＣ膜で発生する電荷量をほぼ最大にすることができる。
【００７５】
バイアス電極２２及び電荷収集電極２４の間に設けられる有機層の少なくとも一部をＯＰＣ膜によって構成することができる。この有機層は、より具体的には、電磁波を吸収する部位、光電変換部位、電子輸送部位、正孔輸送部位、電子ブロッキング部位、正孔ブロッキング部位、結晶化防止部位、電極、及び層間接触改良部位等の積み重ね若しくは混合により形成することができる。
【００７６】
上記有機層は、有機ｐ型化合物又は有機ｎ型化合物を含有することが好ましい。有機ｐ型半導体（化合物）は、主に正孔輸送性有機化合物に代表されるドナー性有機半導体（化合物）であり、電子を供与しやすい性質がある有機化合物をいう。更に詳しくは２つの有機材料を接触させて用いたときにイオン化ポテンシャルの小さい方の有機化合物をいう。したがって、ドナー性有機化合物としては、電子供与性のある有機化合物であればいずれの有機化合物も使用可能である。例えば、トリアリールアミン化合物、ベンジジン化合物、ピラゾリン化合物、スチリルアミン化合物、ヒドラゾン化合物、トリフェニルメタン化合物、カルバゾール化合物、ポリシラン化合物、チオフェン化合物、フタロシアニン化合物、シアニン化合物、メロシアニン化合物、オキソノール化合物、ポリアミン化合物、インドール化合物、ピロール化合物、ピラゾール化合物、ポリアリーレン化合物、縮合芳香族炭素環化合物（ナフタレン誘導体、アントラセン誘導体、フェナントレン誘導体、テトラセン誘導体、ピレン誘導体、ペリレン誘導体、フルオランテン誘導体）、含窒素ヘテロ環化合物を配位子として有する金属錯体等を用いることができる。なお、これらに限らず、ｎ型（アクセプター性）化合物として用いた有機化合物よりもイオン化ポテンシャルの小さい有機化合物であればドナー性有機半導体として用いることができる。
【００７７】
有機ｎ型半導体（化合物）は、主に電子輸送性有機化合物に代表されるアクセプター性有機半導体（化合物）であり、電子を受容しやすい性質がある有機化合物をいう。更に詳しくは２つの有機化合物を接触させて用いたときに電子親和力の大きい方の有機化合物をいう。したがって、アクセプター性有機化合物は、電子受容性のある有機化合物であればいずれの有機化合物も使用可能である。例えば、縮合芳香族炭素環化合物（ナフタレン誘導体、アントラセン誘導体、フェナントレン誘導体、テトラセン誘導体、ピレン誘導体、ペリレン誘導体、フルオランテン誘導体）、窒素原子、酸素原子、硫黄原子を含有する５ないし７員のヘテロ環化合物（例えばピリジン、ピラジン、ピリミジン、ピリダジン、トリアジン、キノリン、キノキサリン、キナゾリン、フタラジン、シンノリン、イソキノリン、プテリジン、アクリジン、フェナジン、フェナントロリン、テトラゾール、ピラゾール、イミダゾール、チアゾール、オキサゾール、インダゾール、ベンズイミダゾール、ベンゾトリアゾール、ベンゾオキサゾール、ベンゾチアゾール、カルバゾール、プリン、トリアゾロピリダジン、トリアゾロピリミジン、テトラザインデン、オキサジアゾール、イミダゾピリジン、ピラリジン、ピロロピリジン、チアジアゾロピリジン、ジベンズアゼピン、トリベンズアゼピン等）、ポリアリーレン化合物、フルオレン化合物、シクロペンタジエン化合物、シリル化合物、含窒素ヘテロ環化合物を配位子として有する金属錯体などが挙げられる。なお、これらに限らず、ドナー性有機化合物として用いた有機化合物よりも電子親和力の大きな有機化合物であればアクセプター性有機半導体として用いることができる。
【００７８】
ｐ型有機色素又はｎ型有機色素としては、公知のものを用いることができるが、好ましくは、シアニン色素、スチリル色素、ヘミシアニン色素、メロシアニン色素（ゼロメチンメロシアニン（シンプルメロシアニン）を含む）、３核メロシアニン色素、４核メロシアニン色素、ロダシアニン色素、コンプレックスシアニン色素、コンプレックスメロシアニン色素、アロポーラー色素、オキソノール色素、ヘミオキソノール色素、スクアリウム色素、クロコニウム色素、アザメチン色素、クマリン色素、アリーリデン色素、アントラキノン色素、トリフェニルメタン色素、アゾ色素、アゾメチン色素、スピロ化合物、メタロセン色素、フルオレノン色素、フルギド色素、ペリレン色素、フェナジン色素、フェノチアジン色素、キノン色素、インジゴ色素、ジフェニルメタン色素、ポリエン色素、アクリジン色素、アクリジノン色素、ジフェニルアミン色素、キナクリドン色素、キノフタロン色素、フェノキサジン色素、フタロペリレン色素、ポルフィリン色素、クロロフィル色素、フタロシアニン色素、金属錯体色素、縮合芳香族炭素環系色素（ナフタレン誘導体、アントラセン誘導体、フェナントレン誘導体、テトラセン誘導体、ピレン誘導体、ペリレン誘導体、フルオランテン誘導体）等が挙げられる。
【００７９】
１対の電極間に、ｐ型半導体層とｎ型半導体層とを有し、該ｐ型半導体とｎ型半導体の少なくともいずれかが有機半導体であり、かつ、それらの半導体層の間に、該ｐ型半導体及びｎ型半導体を含むバルクヘテロ接合構造層を中間層として有する光電変換膜（感光層）を好適に用いることができる。このように、光電変換膜において、バルクへテロ接合構造層を含ませることにより有機層のキャリア拡散長が短いという欠点を補い、光電変換効率を向上させることができる。なお、上記バルクへテロ接合構造については、特開２００５−３０３２６６号公報において詳細に説明されている。
【００８０】
光電変換膜の厚みは、蛍光体層からの光を吸収する点では膜厚は大きいほど好ましいが、電荷分離に寄与しない割合を考慮すると、３０ｎｍ以上３００ｎｍ以下が好ましく、より好ましくは、５０ｎｍ以上２５０ｎｍ以下、特に好ましくは８０ｎｍ以上２００ｎｍ以下である。
上述したＯＰＣ膜に関するその他の構成は、例えば、特開２００９−３２８５４号公報の記載が参考となる。
【００８１】
［スイッチ素子］
スイッチ素子２８の活性層としては、例えばアモルファスシリコン等の無機半導体材料が使われることが多いが、例えば特開２００９−２１２３８９号公報に記載されたように、有機材料を使用することができる。有機ＴＦＴはいかなるタイプの構造でもよいが、最も好ましいのは電界効果型トランジスタ（ＦＥＴ）構造である。このＦＥＴ構造は、絶縁性基板上面の一部にゲート電極を設け、更に該電極を覆い、かつ電極以外の部分で基板と接するように絶縁体層を設けている。更に絶縁体層の上面に半導体活性層を設け、その上面の一部に透明ソース電極と透明ドレイン電極とを隔離して配置している。なお、この構成はトップコンタクト型素子と呼ばれるが、ソース電極とドレイン電極とが半導体活性層の下部にあるボトムコンタクト型素子も好ましく用いることができる。また、キャリアが有機半導体膜の膜厚方向に流れる縦型トランジスタ構造であってもよい。
【００８２】
（活性層）
ここでいう有機半導体材料とは、半導体の特性を示す有機材料のことであり、無機材料からなる半導体と同様に、正孔（ホール）をキャリアとして伝導するｐ型有機半導体材料（あるいは単にｐ型材料、正孔輸送材料とも言う。）と、電子をキャリアとして伝導するｎ型有機半導体材料（あるいは単にｎ型材料、電子輸送材料とも言う。）がある。有機半導体材料は一般にｐ型材料の方が良好な特性を示すものが多く、また、一般に大気下でのトランジスタ動作安定性もｐ型トランジスタの方が優れているため、ここでは、ｐ型有機半導体材料について説明する。
【００８３】
有機薄膜トランジスタの特性の一つに、有機半導体層中のキャリアの動きやすさを示すキャリア移動度（単に移動度とも言う）μがある。用途によっても異なるが、一般に移動度は高い方がよく、１．０×１０-7ｃｍ2／Ｖｓ以上であることが好ましく、１．０×１０-6ｃｍ2／Ｖｓ以上であることがより好ましく、１．０×１０-5ｃｍ2／Ｖｓ以上であることが更に好ましい。移動度は電界効果トランジスタ（ＦＥＴ）素子を作製したときの特性や飛行時間計測（ＴＯＦ）法により求めることができる。
【００８４】
前記ｐ型有機半導体材料は、低分子材料でも高分子材料でも良いが、好ましくは低分子材料である。低分子材料は、昇華精製や再結晶、カラムクロマトグラフィーなどの様々な精製法が適用できるため高純度化が容易であること、分子構造が定まっているため秩序の高い結晶構造を取りやすいこと、などの理由から高い特性を示すものが多い。低分子材料の分子量は、好ましくは１００以上５０００以下、より好ましくは１５０以上３０００以下、更に好ましくは２００以上２０００以下である。
【００８５】
このようなｐ型有機半導体材料としては、フタロシアニン化合物又はナフタロシアニン化合物を例示することができ、具体例を以下に示す。なお、Ｍは金属原子、Ｂｕはブチル基、Ｐｒはプロピル基、Ｅｔはエチル基、Ｐｈはフェニル基をそれぞれ表す。
【００８６】
【化１】
2012177623.tif 000003
【００８７】
（活性層以外のスイッチ素子の構成要素）
ゲート電極、ソース電極、又はドレイン電極を構成する材料としては、必要な導電性を有するものであれば特に制限はないが、例えば、ＩＴＯ（インジウムドープ酸化スズ）、ＩＺＯ（インジウムドープ酸化亜鉛）、ＳｎＯ2、ＡＴＯ（アンチモンドープ酸化スズ）、ＺｎＯ、ＡＺＯ（アルミニウムドープ酸化亜鉛）、ＧＺＯ（ガリウムドープ酸化亜鉛）、ＴｉＯ2、ＦＴＯ（フッ素ドープ酸化スズ）などの透明導電性酸化物、ＰＥＤＯＴ／ＰＳＳ（ポリ（３，４−エチレンジオキシチオフェン）／ポリスチレンスルホン酸）などの透明導電性ポリマー、カーボンナノチューブなどの炭素材料が挙げられる。これらの電極材料は、例えば真空蒸着法、スパッタリング、溶液塗布法等の方法で成膜することができる。
【００８８】
絶縁層に用いられる材料としては、必要な絶縁効果を有するものであれば特に制限はないが、例えば、二酸化ケイ素、窒化ケイ素、アルミナなどの無機材料、ポリエステル（ＰＥＮ（ポリエチレンナフタレート）、ＰＥＴ（ポリエチレンテレフタレート）など）、ポリカーボネート、ポリイミド、ポリアミド、ポリアクリレート、エポキシ樹脂、ポリパラキシリレン樹脂、ノボラック樹脂、ＰＶＡ（ポリビニルアルコール）、ＰＳ（ポリスチレン）、などの有機材料が挙げられる。これらの絶縁膜材料は、例えば真空蒸着法、スパッタリング、溶液塗布法等の方法で成膜することができる。
上述した有機ＴＦＴに関するその他の構成は、例えば、特開２００９−２１２３８９号公報の記載が参考となる。
【００８９】
また、スイッチ素子２８の活性層には、例えば特開２０１０−１８６８６０号公報に記載された非晶質酸化物も使用することができる。ここで、特開２０１０−１８６８６０号に記載された電界効果型トランジスタが有する非晶質酸化物含有の活性層について示す。この活性層は、電子又はホールの移動する電界効果型トランジスタのチャネル層として機能する。
【００９０】
活性層は、非晶質酸化物半導体を含んだ構成とされている。この非晶質酸化物半導体は、低温で成膜可能であるために、可撓性のある基板上に好適に形成される。活性層に用いられる非晶質酸化物半導体としては、好ましくはＩｎ、Ｓｎ、Ｚｎ、又はＣｄよりなる群より選ばれる少なくとも１種の元素を含む非晶質酸化物であり、より好ましくは、Ｉｎ、Ｓｎ、Ｚｎよりなる群より選ばれる少なくとも１種を含む非晶質酸化物、更に好ましくは、Ｉｎ、Ｚｎよりなる群より選ばれる少なくとも１種を含む非晶質酸化物である。
【００９１】
活性層に用いられる非晶質酸化物としては、具体的には、Ｉｎ２Ｏ３、ＺｎＯ，ＳｎＯ２、ＣｄＯ，Ｉｎｄｉｕｍ−Ｚｉｎｃ−Ｏｘｉｄｅ（ＩＺＯ）、Ｉｎｄｉｕｍ−Ｔｉｎ−Ｏｘｉｄｅ（ＩＴＯ）、Ｇａｌｌｉｕｍ−Ｚｉｎｃ−Ｏｘｉｄｅ（ＧＺＯ）、Ｉｎｄｉｕｍ−Ｇａｌｌｉｕｍ−Ｏｘｉｄｅ（ＩＧＯ）、Ｉｎｄｉｕｍ−Ｇａｌｌｉｕｍ−Ｚｉｎｃ−Ｏｘｉｄｅ（ＩＧＺＯ）が挙げられる。
【００９２】
活性層の成膜方法としては、酸化物半導体の多結晶焼結体をターゲットとして、気相成膜法を用いるのが好ましい。気相成膜法の中でも、スパッタリング法、パルスレーザー蒸着法（ＰＬＤ法）が適している。更に、量産性の観点から、スパッタリング法が好ましい。例えば、ＲＦマグネトロンスパッタリング蒸着法により、真空度及び酸素流量を制御して成膜される。
【００９３】
成膜された活性層は、周知のＸ線回折法によりアモルファス膜であることが確認される。活性層の組成比は、ＲＢＳ（ラザフォード後方散乱）分析法により求められる。
【００９４】
また、この活性層の電気伝導度は、好ましくは１０−４Ｓｃｍ−１以上１０２Ｓｃｍ−１未満であり、より好ましくは１０−１Ｓｃｍ−１以上１０２Ｓｃｍ−１未満である。この活性層の電気伝導度の調整方法としては、公知の酸素欠陥による調整方法や、組成比による調整方法、不純物による調整方法、酸化物半導体材料による調整方法が挙げられる。
上述した非晶質酸化物に関するその他の構成は、例えば、特開２０１０−１８６８６０号公報の記載が参考となる。
【００９５】
［平坦化層及び接着層］
シンチレータ１０とセンサ部１１とを光学的に結合させる樹脂層１４としての平坦化層２３及び接着層２５は、シンチレータ１０の蛍光を減衰させることなくセンサ部１１に到達させ得るものであれば特に制限はない。平坦化層２３としては、ポリイミドやパリレンなどの樹脂を用いることができ、製膜性が良好なポリイミドを用いることが好ましい。接着層２５としては、例えば、ＵＶ硬化接着剤や加熱硬化型接着剤や室温硬化型接着剤やホットメルト型接着剤などの接着剤、若しくはゴム系粘着剤やシリコン系粘着剤やアクリル系粘着剤などの粘着剤、又はこれらの接着剤や粘着剤が両面に設けられた両面接着／粘着シート、等によって形成することができる。なお、接着剤としては、画像の鮮鋭度を低下させないという観点から、素子サイズに対して十分に薄い接着層を形成し得る低粘度エポキシ樹脂製の接着剤を用いることが好ましい。また、粘着剤としては、光や酸化による劣化が少ないアクリル系粘着剤が好ましい。
【００９６】
以上、説明したように、本明細書には、下記（１）から（１０）の放射線画像検出装置、及び下記（１１）から（１４）の放射線画像検出装置の製造方法が開示されている。
【００９７】
（１）  放射線露光によって蛍光を発する蛍光物質を含有した蛍光体と、前記蛍光体の放射線入射側に隣設されて該蛍光体によって支持され、前記蛍光体に生じた蛍光を検出する薄膜型のセンサ部と、前記センサ部の前記蛍光体側とは反対側の裏面の少なくとも一部を覆い、前記センサ部への湿気の浸潤を抑制する防湿部と、を備える放射線画像検出装置。
（２）  上記（１）の放射線画像検出装置であって、前記防湿部は、前記センサ部の有効撮像領域に重なる前記蛍光体の中央部を覆っている放射線画像検出装置。
（３）  上記（１）又は（２）の放射線画像検出装置であって、前記防湿部は、６０ｋｅＶのＸ線に対する吸収能に関して、アルミニウム当量１．８ｍｍ未満である放射線画像検出装置。
（４）  上記（１）〜（３）のいずれか一つの放射線画像検出装置であって、前記防湿部は、前記センサ部の裏面に接する非透湿層と、前記非透湿層の上に形成された吸湿層と、を含む放射線画像検出装置。
（５）  上記（４）の放射線画像検出装置であって、前記非透湿層は、前記光検出部の前記裏面全体を覆う放射線画像検出装置。
（６）  上記（５）の放射線画像検出装置であって、前記非透湿層は、前記蛍光に対して反射性を有する放射線画像検出装置。
（７）  上記（１）〜（６）のいずれか一つ放射線画像検出装置であって、前記防湿部と前記センサ部との間に空気層が設けられている放射線画像検出装置。
（８）  上記（１）〜（７）のいずれか一つの放射線画像検出装置であって、前記蛍光体と前記センサ部と前記防湿部とが一体化されてなる積層体を収納する筐体を備え、前記積層体は、被検体が載置される前記筐体の天板の裏面に前記防湿部を密接させて設けられており、前記防湿部は、ガラス材料よりも高い熱伝導率を有する放射線画像検出装置。
（９）  上記（１）〜（８）のいずれか一つの放射線画像検出装置であって、前記防湿部は、表面多孔質である放射線画像検出装置。
（１０）  上記（１）〜（９）のいずれか一つの放射線画像検出装置であって、前記防湿部は、アルミナ又はシリカゲルによって形成されている放射線画像検出装置。
（１１）  上記（１）の放射線画像検出装置の製造方法であって、前記蛍光体と、前記防湿部及び前記センサ部がこの順に基板上に設けられたセンサパネルと、を貼り合わせ、
前記基板を剥離する放射線画像検出装置の製造方法。
（１２）  上記（１）の放射線画像検出装置の製造方法であって、前記蛍光体と、前記センサ部が基板上に設けられたセンサパネルと、を貼り合わせ、前記基板を剥離し、前記基板が剥離されて露呈した前記センサ部の表面に、前記防湿部を形成する放射線画像検出装置の製造方法。
（１３）  上記（１１）又は（１２）の放射線画像検出装置の製造方法であって、前記防湿部は、前記センサパネルから剥離された前記基板よりも放射線吸収量が小さい放射線画像検出装置の製造方法。
（１４）  上記（１３）の放射線画像検出装置の製造方法であって、前記防湿部は、６０ｋｅＶのＸ線に対する吸収能に関して、アルミニウム当量１．８ｍｍ未満である放射線画像検出装置の製造方法。
【符号の説明】
【００９８】
１     カセッテ（放射線画像検出装置）
２     検出部
３     制御部
４     筐体
５     天板
１０   シンチレータ（蛍光体）
１１   センサ部
１２   防湿部
１３   支持体
１４   樹脂層
１５   保護膜
１６   接着層
２０   光導電層
２２   バイアス電極
２３   平坦化層
２４   電荷収集電極
２５   接着層
２６   光電変換素子
２８   スイッチ素子
３０   ゲート線
３２   信号線
３４   柱状部
３５   柱状結晶
３６   非柱状部
３８   接続端子部
３９   接続回路
４０   非透湿層
４１   吸湿層
【図１】
2012177623.tif 000004
【図２】
2012177623.tif 000005
【図３】
2012177623.tif 000006
【図６】
2012177623.tif 000007
【図７】
2012177623.tif 000008
【図４】
2012177623.tif 000009
【図５】
2012177623.tif 000010